(57)【要約】  （ａ）フミン酸（ＨＡ）を炭素前駆体ポリマーおよび液体と混合してスラリーを形成すると共に配向誘起応力場のもとでスラリーを湿潤フィルムに形成してＨＡ分子を固体基材上に整列させる工程と、（ｂ）液体を除去して前駆体ポリマー複合フィルムを形成する工程においてＨＡが１％〜９９％の重量分率を占める工程と、（ｃ）前駆体ポリマー複合フィルムを少なくとも３００℃の炭化温度において炭化させて炭化複合フィルムを得る工程と、（ｄ）炭化複合フィルムを１，５００℃より高い最終黒鉛化温度において熱処理して黒鉛フィルムを得る工程とを含む、黒鉛フィルムを製造するための方法。好ましくは、炭素前駆体ポリマーは、ポリイミド、ポリアミド、ポリオキサジアゾール、ポリベンゾオキサゾール、ポリベンゾビスオキサゾール、ポリチアゾール、ポリベンゾチアゾール、ポリベンゾビスチアゾール、ポリ（ｐ−フェニレンビニレン）、ポリベンゾイミダゾール、ポリベンゾビスイミダゾール、およびそれらの組合せからなる群から選択される。【選択図】図１Ａ
2019532889.tif 000002
【特許請求の範囲】
【請求項１】
（ａ）フミン酸を炭素前駆体ポリマーまたはモノマーおよび液体と混合してスラリーまたは懸濁液を形成すると共に配向誘起応力場のもとで前記スラリーまたは懸濁液を湿潤フィルムに形成して前記フミン酸分子を固体基材上に整列させる工程において、前記炭素前駆体ポリマーが、ポリイミド、ポリアミド、ポリオキサジアゾール、ポリベンゾオキサゾール、ポリベンゾビスオキサゾール、ポリチアゾール、ポリベンゾチアゾール、ポリベンゾビスチアゾール、ポリ（ｐ−フェニレンビニレン）、ポリベンゾイミダゾール、ポリベンゾビスイミダゾール、およびそれらの組合せからなる群から選択される工程と、
（ｂ）前記液体を前記湿潤フィルムから除去して前駆体ポリマー複合フィルムを形成する工程において前記フミン酸が、乾燥された前駆体ポリマー複合物の全重量に基づいて１％〜９９％の重量分率を占める工程と、
（ｃ）少なくとも３００℃の炭化温度において、前記前駆体ポリマー複合フィルムを炭化させるか、または前記モノマーを重合させ、次に、前記前駆体ポリマー複合フィルムを炭化させて、炭化複合フィルムを得る工程と、
（ｄ）前記炭化複合フィルムを１，２５０℃より高い最終黒鉛化温度において熱処理して黒鉛フィルムを得る工程を含むことを特徴とする、黒鉛フィルムを製造するための方法。
【請求項２】
請求項１に記載の方法において、前記前駆体ポリマー複合フィルムを炭化させる前記工程（ｃ）の間または後に前記炭化複合フィルムを圧縮する工程をさらに含むことを特徴とする方法。
【請求項３】
請求項１に記載の方法において、前記炭化複合フィルムを熱処理する前記工程（ｄ）の間または後に前記黒鉛フィルムを圧縮する工程をさらに含むことを特徴とする方法。
【請求項４】
請求項１に記載の方法において、前記最終黒鉛化温度が２，５００℃より低いことを特徴とする方法。
【請求項５】
請求項１に記載の方法において、前記炭化温度が１，０００℃より低いことを特徴とする方法。
【請求項６】
請求項１に記載の方法において、前記グラフェンプレートリットが、単一層グラフェンシートまたは１０ｎｍ未満の厚さを有する複数層グラフェンプレートリットを含むことを特徴とする方法。
【請求項７】
請求項１に記載の方法において、前記グラフェンプレートリットが、４ｎｍ未満の厚さを有する複数層グラフェンプレートリットを含むことを特徴とする方法。
【請求項８】
請求項１に記載の方法において、前記グラフェンプレートリットが単一層純粋グラフェンシートまたは１０ｎｍ未満の厚さを有する複数層純粋グラフェンプレートリットを含み、前記純粋グラフェンシートまたは純粋グラフェンプレートリットが酸素を含有せず、酸化を必要としない方法から製造されることを特徴とする方法。
【請求項９】
請求項１に記載の方法において、前記黒鉛フィルムを前記グラフェンプレートリット充填炭素前駆体ポリマー複合物から得るための前記炭化温度および／または前記最終黒鉛化温度が、付加的なグラフェンプレートリットのない前記炭素前駆体ポリマーだけから同等の導電率の値を有する黒鉛フィルムを製造するのに必要とされる炭化温度および／または最終黒鉛化温度よりも低いことを特徴とする方法。
【請求項１０】
請求項８に記載の方法において、前記グラフェンプレートリット充填前駆体ポリマー複合物を炭化させるための前記炭化温度が１，０００℃より低く、前記ポリマーだけのための前記炭化温度が１，０００℃より高いことを特徴とする方法。
【請求項１１】
請求項８に記載の方法において、前記黒鉛フィルムを前記グラフェンプレートリット充填炭素前駆体ポリマー複合物から製造するための前記最終黒鉛化温度が２，５００℃より低く、前記ポリマーだけから得られ、同等の導電率を有する黒鉛フィルムの最終黒鉛化温度が２，５００℃より高いことを特徴とする方法。
【請求項１２】
黒鉛フィルムを製造するための方法であって、
（ａ）フミン酸分子、または炭素前駆体材料を有するシートと液体とを混合してスラリーまたは懸濁液を形成すると共に配向誘起応力場のもとで前記スラリーまたは懸濁液を湿潤フィルムに形成して前記フミン酸分子を整列させる工程において、前記炭素前駆体材料が７０％未満の炭素収率を有する工程と、
（ｂ）前記液体を除去してフミン酸充填前駆体複合フィルムを形成する工程において、フミン酸が全前駆体複合物の重量に基づいて１％〜９９％の重量分率を占める工程と、
（ｃ）前記前駆体複合フィルムを少なくとも３００℃の炭化温度において炭化させて炭化複合フィルムを得る工程と、
（ｄ）前記炭化複合フィルムを１，５００℃より高い最終黒鉛化温度において熱処理して黒鉛フィルムを得る工程を含むことを特徴とする方法。
【請求項１３】
請求項１２に記載の方法において、前記前駆体複合フィルムを炭化させる前記工程（ｃ）の間または後に前記炭化複合フィルムを圧縮する工程をさらに含むことを特徴とする方法。
【請求項１４】
請求項１２に記載の方法において、前記炭化複合フィルムを熱処理する前記工程（ｄ）の間または後に前記黒鉛フィルムを圧縮する工程をさらに含むことを特徴とする方法。
【請求項１５】
請求項１２に記載の方法において、前記炭素前駆体材料が５０％未満の炭素収率を有することを特徴とする方法。
【請求項１６】
請求項１２に記載の方法において、前記炭素前駆体材料がモノマー、オリゴマー、有機材料、ポリマー、またはそれらの組合せから選択されることを特徴とする方法。
【請求項１７】
請求項１２に記載の方法において、前記炭素前駆体材料が３０％未満の炭素収率を有することを特徴とする方法。
【請求項１８】
請求項１に記載の方法において、前記最終黒鉛化温度が２，０００℃未満であり、前記黒鉛フィルムが０．３３８ｎｍ未満のグラフェン間間隔、少なくとも１，０００Ｗ／ｍＫの熱伝導率、および／または５，０００Ｓ／ｃｍ以上の電気導電率を有することを特徴とする方法。
【請求項１９】
請求項１に記載の方法において、前記最終黒鉛化温度が２，２００℃未満であり、前記黒鉛フィルムが０．３３７ｎｍ未満のグラフェン間間隔、少なくとも１，２００Ｗ／ｍＫの熱伝導率、７，０００Ｓ／ｃｍ以上の電気導電率、１．９ｇ／ｃｍ３より大きい物理的密度、および／または３０ＭＰａより大きい引張強さを有することを特徴とする方法。
【請求項２０】
請求項１に記載の方法において、前記最終黒鉛化温度が２，５００℃未満であり、前記黒鉛フィルムが０．３３６ｎｍ未満のグラフェン間間隔、少なくとも１，５００Ｗ／ｍＫの熱伝導率、１０，０００Ｓ／ｃｍ以上の電気導電率、２．０ｇ／ｃｍ３より大きい物理的密度、および／または３５ＭＰａより大きい引張強さを有することを特徴とする方法。
【請求項２１】
請求項１に記載の方法において、前記黒鉛フィルムが０．３３７ｎｍ未満のグラフェン間間隔および１．０未満のモザイクスプレッド値を示すことを特徴とする方法。
【請求項２２】
請求項１に記載の方法において、前記黒鉛フィルムが６０％以上の黒鉛化度および／または０．７未満のモザイクスプレッド値を示すことを特徴とする方法。
【請求項２３】
請求項１に記載の方法において、前記黒鉛フィルムが９０％以上の黒鉛化度および／または０．４未満のモザイクスプレッド値を示すことを特徴とする方法。
【請求項２４】
請求項１に記載の方法によって製造されることを特徴とする黒鉛フィルム。
【請求項２５】
請求項１２に記載の方法によって製造されることを特徴とする黒鉛フィルム。
【請求項２６】
請求項２４に記載の黒鉛フィルムを放熱要素としてその中に含有することを特徴とする電子デバイス。
【請求項２７】
請求項２５に記載の黒鉛フィルムを放熱要素としてその中に含有することを特徴とする電子デバイス。
【発明の詳細な説明】
【技術分野】
【０００１】
関連出願の相互参照
本出願は、２０１６年８月３０日に出願された米国特許出願第１５／２５１，８５７号（その内容を参照によって本願明細書に組み入れる）に対する優先権を主張する。
【０００２】
本発明は一般的に、電磁干渉（ＥＭＩ）遮蔽および放熱用途のための黒鉛材料の分野に関し、より詳しくは、フミン酸充填ポリマーまたは炭素前駆体から得られる電気導電性および熱伝導性黒鉛フィルムに関する。このフミン酸／ポリマー混合物由来のフィルムは、非常に高い熱伝導率、高い電気導電率、および高い機械的強度の組合せを示す。
【背景技術】
【０００３】
最新ＥＭＩ遮蔽および熱管理材料は、現在のミクロ電子工学、フォトニック、および光電池システムに重要になりつつある。これらのシステムは外部ソースからのＥＭＩに対する遮蔽を必要とし、これらのシステムは他の影響を受けやすい電子デバイスの電磁干渉源である場合があり、遮蔽されなければならない。ＥＭＩ遮蔽用途のための材料は、電気導電性でなければならない。
【０００４】
さらに、新しいおよびより多くの強力チップ設計および発光ダイオード（ＬＥＤ）システムが導入されるので、それらはより電力を消費し、より多くの熱を発生する。これによって、熱管理は現在の高性能システムにおける極めて重要な課題になっている。アクティブ電子走査レーダーアレイ、ウェブサーバー、個人消費者向けエレクトロニクス用の大型バッテリーパック、ワイドスクリーンディスプレイ、および固体照明装置の範囲にわたるシステムは全て、より効率的に放熱することができる高熱伝導率材料を必要とする。他方、デバイスは、ますますより小さく、より薄く、ますますより軽量になるように設計および製造される。これは、放熱の難しさをさらに増す。実際に、熱管理の課題は今、デバイスおよびシステム性能の継続的な改良を産業が提供できるための主な障害として広く知られている。
【０００５】
ヒートシンクは、コンピューティングデバイス内のＣＰＵまたはバッテリーなどの熱源の表面から周囲空気などのより低温の環境への放熱を促進する構成部品である。典型的に、固体表面と空気との間の伝熱はシステム内で少しも効率的でなく、したがって固体−空気境界面は放熱のための最も大きな障害となる。ヒートシンクは、主に、空気と直接接触しているヒートシンク表面積の増加によって、熱源と空気との間の伝熱効率を高めるように設計される。この設計は、より速い放熱速度を可能にし、したがって、デバイス動作温度を低下させる。
【０００６】
（例えばヒートシンクとして）熱管理用途のための材料は熱伝導性でなければならない。典型的に、ヒートシンクは、金属がその構造物全体にわたって容易に伝熱することができるので、金属、特に銅またはアルミニウムから製造される。フィンまたは他の構造物を使用してＣｕおよびＡｌヒートシンクを形成してヒートシンクの表面積を増加させ、しばしば、空気をフィン全体にわたって圧入してまたは通過させて空気への熱の放熱を促進する。しかしながら、金属ヒートシンクの使用に伴ういくつかの主な欠点または制限条件がある。１つの欠点は、金属の比較的低い熱伝導率（Ｃｕについては＜４００Ｗ／ｍＫおよびＡｌ合金については８０〜２００Ｗ／ｍＫ）に関する。さらに、銅またはアルミニウムヒートシンクの使用は、金属の重量のために、特に、加熱面積がヒートシンクの加熱面積よりかなり小さい時、問題を生じ得る。例えば、高純度銅は８．９６グラム／立方センチメートル（ｇ／ｃｍ３）の重さがあり、高純度アルミニウムは２．７０ｇ／ｃｍ３の重さがある。多くの用途において、いくつかのヒートシンクを回路ボード上に配列して、ボード上の様々な構成部品から放熱させる必要がある。金属ヒートシンクが使用される場合、ボード上の金属の純然たる重量は、ボードのクラッキングまたは他の望ましくない効果の可能性を増加させることがあり、構成部品それ自体の重量を増加させる。多くの金属は高い表面熱放射率を示さず、したがって、放射機構によって有効に放熱しない。
【０００７】
したがって、ＣＰＵなどの熱源によって生じる熱を放熱するために有効な非金属ヒートシンクシステムが非常に必要とされている。ヒートシンクシステムは、金属ヒートシンクと比較して、より高い熱伝導率および／またはより高い熱伝導率対重量比を示すのがよい。これらのヒートシンクはまた、好ましくは費用効果が高い方法を使用して、大量生産可能でなければならない。金属ヒートシンクは押出、スタンピング、およびダイキャスティングなどのスケーラブルな技術を使用して容易に大量に製造できるので、この加工の容易さの要件は重要である。
【０００８】
ＥＭＩ遮蔽およびヒートシンクの両方の用途に適している可能性がある一群の材料は、黒鉛炭素または黒鉛である。炭素は、ダイアモンド、フラーレン（０次元ナノ黒鉛材料）、カーボンナノチューブまたはカーボンナノファイバー（１次元ナノ黒鉛材料）、グラフェン（２次元ナノ黒鉛材料）、および黒鉛（３次元黒鉛材料）など、５つの独特の結晶性構造を有することが知られている。カーボンナノチューブ（ＣＮＴ）は、単層または多層を有するように成長したチューブ状構造体を意味する。カーボンナノチューブ（ＣＮＴ）およびカーボンナノファイバー（ＣＮＦ）は、数ナノメートル〜数百ナノメートルのオーダーの直径を有する。それらの長手方向中空構造体は、独特の機械的、電気的および化学的性質を材料に与える。ＣＮＴまたはＣＮＦは、１次元ナノカーボンまたは１次元ナノ黒鉛材料である。
【０００９】
バルク天然黒鉛粉末は、各々の黒鉛粒子が複数の結晶粒（結晶粒は黒鉛単結晶または微結晶である）から構成され、結晶粒界（非晶質または欠陥領域）は、隣接する黒鉛単結晶の境界を定める３次元黒鉛材料である。各々の結晶粒は、互いに平行に配向される複数のグラフェン面から構成される。黒鉛微結晶内のグラフェン面は、二次元の、六方格子を占める炭素原子から構成される。所与の結晶粒または単結晶において、グラフェン面は、（グラフェン面または基礎面に垂直な）ｃ方向の結晶方位のファンデルワールス力によって積み重ねられて接合される。１つの結晶粒の全てのグラフェン面は互いに平行であるが、典型的に１つの結晶粒のグラフェン面と隣接した結晶粒のグラフェン面は配向が異なっている。換言すれば、黒鉛粒子の様々な結晶粒の配向は典型的に、結晶粒ごとに異なる。
【００１０】
黒鉛単結晶（微結晶）それ自体は異方性であり、基礎面（ａ軸またはｂ軸結晶方向）の方向に沿って測定された性質はｃ軸結晶方向（厚さ方向）に沿って測定される場合とは劇的に異なっている。例えば、黒鉛単結晶の熱伝導率は、基礎面（ａ軸およびｂ軸結晶方向）において約１，９２０Ｗ／ｍＫまで（理論値）または１，８００Ｗ／ｍＫまで（実験値）であり得るが、ｃ軸結晶方向に沿う熱伝導率は１０Ｗ／ｍＫ未満（典型的に５Ｗ／ｍＫ未満）である。したがって、異なった配向の複数の結晶粒から構成される天然黒鉛粒子は、これらの２つの極値の間の平均の性質を示す。
【００１１】
面間ファンデルワールス力に打ち勝つことができるならば、黒鉛微結晶の構成グラフェン面は剥離されて黒鉛微結晶から抽出または単離され、炭素原子の単独グラフェンシートを得ることができる。炭素原子の単離された、単独グラフェンシートは一般的に単一層グラフェンと称される。０．３３５４ｎｍのグラフェン面間間隔で厚さ方向にファンデルワールス力によって接合した複数のグラフェン面の積層体は一般的に複数層グラフェンと称される。複数層グラフェンプレートリットは、３００層までのグラフェン面（厚さ＜１００ｎｍ）を有するが、より典型的には３０までのグラフェン面（厚さ＜１０ｎｍ）、さらにより典型的に２０までのグラフェン面（厚さ＜７ｎｍ）、および最も典型的に１０までのグラフェン面を有する（科学界において一般的に数層グラフェンと称される）。単一層グラフェンおよび複数層グラフェンシートは一括して「ナノグラフェンプレートリット」（ＮＧＰ）と呼ばれる。グラフェンシート／プレートリットまたはＮＧＰは、０次元フラーレン、１次元ＣＮＴ、および３次元黒鉛からはっきり区別される新規なクラスの炭素ナノ材料（２次元ナノ炭素）である。
【００１２】
図１（Ａ）および図１（Ｂ）において図示されるように、ＮＧＰは典型的に、天然黒鉛粒子を強酸および／または酸化剤でインターカレートして黒鉛層間化合物（ＧＩＣ）または黒鉛酸化物（ＧＯ）を得ることによって得られる。グラフェン面間の格子空間における化学種または官能基の存在は、グラフェン間間隔（ｄ００２、Ｘ線回折によって測定される）を増加させるのに役立ち、それによって他の場合ならグラフェン面をｃ軸方向に沿って保持するファンデルワールス力をかなり低減する。ＧＩＣまたはＧＯは非常にしばしば、天然黒鉛粉末（図１（Ａ）の２０）を硫酸、硝酸（酸化剤）、および別の酸化剤（例えば過マンガン酸カリウムまたは過塩素酸ナトリウム）の混合物中に浸漬することによって製造される。得られたＧＩＣ（２２）は実際には或るタイプの黒鉛酸化物（ＧＯ）粒子である。次に、このＧＩＣを繰り返して水中で洗浄およびすすぎ洗いして過剰な酸を除去して、黒鉛酸化物懸濁液または分散体をもたらし、それは、水中に分散された離散したおよび目視で識別できる黒鉛酸化物粒子を含有する。このすすぎ工程の後に続く２つの加工経路がある。
経路１は、水を懸濁液から除去して、本質的に、乾燥されたＧＩＣまたは乾燥された黒鉛酸化物粒子の塊である、「膨張性黒鉛」を得る工程を必要とする。膨張性黒鉛を典型的に８００〜１，０５０℃の範囲の温度に約３０秒〜２分間の間暴露した時、ＧＩＣは３０〜３００倍急速な膨張をして「黒鉛ワーム」（２４）を形成するが、それらはそれぞれ、相互接続されたままである剥離した、しかしほとんど分離していない黒鉛フレークの集まりである。
【００１３】
経路１Ａにおいて、これらの黒鉛ワーム（剥離黒鉛または「相互接続された／分離されていない黒鉛フレークの網目構造」）を再圧縮して、０．１ｍｍ（１００μｍ）〜０．５ｍｍ（５００μｍ）の範囲の厚さを典型的に有する可撓性黒鉛シートまたは箔（２６）を得ることができる。代わりに、１００ｎｍよりも厚い主に黒鉛フレークまたはプレートリット（したがって、定義によってナノ材料ではない）を含有するいわゆる「膨張黒鉛フレーク」を製造する目的のために低強度エアジェットミルまたは剪断機を使用して黒鉛ワームを単に破断することを選択してもよい。
【００１４】
剥離黒鉛ワーム、膨張黒鉛フレークの他、黒鉛ワームの再圧縮塊（可撓性黒鉛シートまたは可撓性黒鉛箔と一般的に称される）は全て、１次元ナノ炭素材料（ＣＮＴまたはＣＮＦ）または２次元ナノ炭素材料（グラフェンシートまたはプレートリット、ＮＧＰ）のどちらとも根本的に異なり明らかに区別できる３次元黒鉛材料である。可撓性黒鉛（ＦＧ）箔はヒートスプレッダ材料として使用され得るが、典型的に５００Ｗ／ｍＫ未満（より典型的に＜３００Ｗ／ｍＫ）の最大面内熱伝導率および１，５００Ｓ／ｃｍ以下の面内電気導電率を示す。これらの低い導電率の値は、多くの欠陥、皺が寄ったまたは折れた黒鉛フレーク、黒鉛フレーク間の割り込みまたは間隙、および平行でないフレーク（例えば図２（Ｂ）のＳＥＭ画像）の直接の結果である。多くのフレークは、非常に大きな角度で互いに対して傾斜している（例えば２０〜４０度の方位差）。
【００１５】
経路１Ｂにおいて、剥離黒鉛を高強度機械的剪断に供して（例えばウルトラソニケーター、高剪断ミキサー、高強度エアジェットミル、または高エネルギーボールミルを使用して）、分離された単一層および複数層グラフェンシート（一括してＮＧＰと呼ばれる、３３）を形成する。単一層グラフェンはわずか０．３４ｎｍであり得るが、他方、複数層グラフェンは１００ｎｍまでの厚さを有することができる。本出願において、複数層ＮＧＰの厚さは典型的に２０ｎｍ未満である。
【００１６】
経路２は、単独酸化グラフェンシートを黒鉛酸化物粒子から分離／単離する目的のために黒鉛酸化物懸濁液を超音波処理することを必要とする。これは、グラフェン面間分離が天然黒鉛の０．３３５４ｎｍから高度に酸化された黒鉛酸化物の０．６〜１．１ｎｍに増加しており、隣接する面を一緒に保持するファンデルワールス力を著しく弱めるという考えに基づいている。超音波出力は、グラフェン面シートをさらに分離して、分離された、単離された、または離散酸化グラフェン（ＧＯ）シートを形成するために十分であり得る。次に、これらの酸化グラフェンシートを化学的にまたは熱還元して、０．００１重量％〜１０重量％、より典型的に０．０１重量％〜５重量％の酸素含有量を典型的に有する「還元酸化グラフェン」（ＲＧＯ）を得ることができる。したがって、ＮＧＰには、グラフェン、酸化グラフェン、または酸素含有量０〜１０重量％、より典型的には０〜５重量％、および好ましくは０〜２重量％の還元酸化グラフェンの単一層および複数層形態の離散シート／プレートリットが含まれる。純粋グラフェンは本質的に０％の酸素を有する。酸化グラフェン（ＲＧＯを含める）は典型的に、０．００１重量％〜４６重量％の酸素を有する。
【００１７】
可撓性黒鉛箔は、剥離黒鉛ワームを紙状シートに圧縮またはロールプレスすることによって得られてもよい。電子デバイスの熱管理用途について（例えばヒートシンク材料として）、可撓性黒鉛（ＦＧ）箔は以下の主な欠陥を有する：
（１）先に示したように、ＦＧ箔は比較的低い熱伝導率、典型的に＜５００Ｗ／ｍＫおよびより典型的には＜３００Ｗ／ｍＫを示す。剥離黒鉛を樹脂で含浸することによって、得られた複合物はさらにより低い熱伝導率（典型的に＜＜２００Ｗ／ｍＫ、より典型的には＜１００Ｗ／ｍＫ）を示す。
（２）その中に含浸されるかまたはその上にコートされる樹脂を有さない、可撓性黒鉛箔は低い強度、低い剛性、および不十分な構造統合性を有する。可撓性黒鉛箔がばらばらになる傾向が高いことによって、ヒートシンクを製造するプロセスにおいてそれらは取扱いが難しくなる。実際のところ、可撓性黒鉛シート（典型的に厚さ５０〜２００μｍ）は非常に「可撓性」であるので、それらは、フィンを有するヒートシンク用のフィン構成部品材料を製造するために十分に硬質ではない。
（３）ＦＧ箔の非常に微妙な、一般に無視されるか見過ごされるが極めて重要な特徴は、それらがフレーク状になり、黒鉛フレークがＦＧシート表面から容易に落ちてマイクロ電子デバイスの他の部分に放出される傾向が高いことである。これらの高電気導電性フレーク（横方向寸法が典型的に１〜２００μｍおよび厚さが＞１００ｎｍ）は、電子デバイスの内部短絡および故障を引き起こし得る。
【００１８】
同様に、固体ＮＧＰ（純粋グラフェン、ＧＯ、およびＲＧＯの離散シート／プレートリットを含める）は、不織集合体のフィルム、膜、または紙シート（３４）に充填される時、これらのシート／プレートリットが最密充填され且つフィルム／膜／紙が極薄である（例えば＜１μｍ、それは機械的に弱い）というのでなければ典型的に高い熱伝導率を示さない。これは、我々の先行の米国特許出願第１１／７８４，６０６号明細書（２００７年４月９日）に記載されている。一般的には、グラフェン、ＧＯ、またはＲＧＯのプレートリットから製造される紙状構造物またはマット（例えば真空補助濾過プロセスによって作製されるそれらの紙シート）は、多くの欠陥、皺が寄ったまたは折れたグラフェンシート、プレートリット間の割り込みまたは間隙、および平行でないプレートリット（例えば図３（Ｂ）のＳＥＭ画像）を示し、比較的不十分な熱伝導率、低い電気導電率および低い構造強度をもたらす。（樹脂結合剤を有さない）離散ＮＧＰ、ＧＯまたはＲＧＯプレートリットだけのこれらの紙または集合体はまた、空中に導電性粒子を放出する、フレーク状になる傾向を有する。
【００１９】
また、我々の先行の出願（米国特許出願第１１／７８４，６０６号明細書）には、金属、ガラス、セラミック、樹脂、およびＣＶＤ炭素母材材料が浸透されたＮＧＰのマット、フィルム、または紙が開示されている（この先行の出願においてグラフェンシート／プレートリットは、母材相ではなく、充填剤相または強化相である）。また、Ｈａｄｄｏｎら著（米国特許出願公開第２０１０／０１４０７９２号明細書、２０１０年６月１０日）には、熱管理用途のためのＮＧＰ薄フィルムおよびＮＧＰ強化ポリマー母材複合物が報告されている。所期の熱インターフェース材料として、ＮＧＰ強化ポリマー母材複合物は、非常に低い熱伝導率、典型的に＜＜２Ｗ／ｍＫを有する。ＨａｄｄｏｎらのＮＧＰフィルムは、我々の先行の発明（米国特許出願第１１／７８４，６０６号明細書）のＮＧＰフィルムと同じである、離散グラフェンプレートリットの本質的に不織布集合体である。また、これらの集合体は、黒鉛粒子のフレーキングがあり、フィルム表面から分離する傾向が大きく、これらの集合体を含有する電子デバイスの内部短絡の問題を生じる。それらはまた、実際のデバイス製造環境において取扱いが非常に難しい薄フィルム（Ｈａｄｄｏｎらによって報告されるように、１０ｎｍ〜３００ｎｍ）にされなければ低い熱伝導率を示す。Ｂａｌａｎｄｉｎら（米国特許出願公開第２０１０／００８５７１３号明細書、２０１０年４月８日）は、ヒートスプレッダ用途のためのＣＶＤ堆積またはダイアモンド変換によって製造されるグラフェン層を開示している。もっと最近では、Ｋｉｍら（Ｎ．Ｐ．ＫｉｍおよびＪ．Ｐ．Ｈｕａｎｇ、“Ｇｒａｐｈｅｎｅ  Ｎａｎｏｐｌａｔｅｌｅｔ  Ｍｅｔａｌ  Ｍａｔｒｉｘ”、米国特許出願公開第２０１１／０１０８９７８号明細書、２０１１年５月１０日）は、金属母材が浸透されたＮＧＰを報告した。しかしながら、金属母材は非常に重く、得られた金属母材複合物は高い熱伝導率を示さない。
【００２０】
熱管理またはＥＭＩ遮蔽用途のための別の先行技術材料は、熱分解黒鉛フィルムである。図１（Ａ）の下側部分は、先行技術の熱分解黒鉛フィルムをポリマーから製造するための典型的な方法を図示する。方法は、２〜１０時間の間１０〜１５Ｋｇ／ｃｍ２の典型的な圧力下で４００〜１，５００℃の炭化温度でポリマーフィルム４６を炭化させることから開始して、炭化材料４８を得て、それをその後に、１〜５時間の間１００〜３００Ｋｇ／ｃｍ２の超高圧下で２，５００〜３，２００℃での黒鉛化処理を行ない、黒鉛フィルム５０を形成する。黒鉛フィルムを製造するためのこの方法に伴ういくつかの主な欠点がある：
（１）技術的に、このような超高温（＞２，５００℃）においてこのような超高圧（＞１００Ｋｇ／ｃｍ２）を維持することは極めて難しい。高温および高圧の組み合わせられた条件は、達成可能だとしても、費用効果が高くない。
（２）これは困難な、緩慢な、長たらしい、エネルギー集約的であり、非常に費用がかかる方法である。
（３）このポリマー黒鉛化方法は、厚い黒鉛フィルム（＞５０μｍ）または非常に薄フィルム（＜１０μｍ）のどちらの製造にも寄与しない。
（４）一般的には、高品質黒鉛フィルムは、高配向ポリマーが出発原料として使用される場合（例えばＹ．Ｎｉｓｈｉｋａｗａら著“Ｆｉｌｍｙ  ｇｒａｐｈｉｔｅ  ａｎｄ  ｐｒｏｃｅｓｓ  ｆｏｒ  ｐｒｏｄｕｃｉｎｇ  ｔｈｅ  ｓａｍｅ”、米国特許第７，７５８，８４２号明細書（２０１０年７月２０日）を参照のこと）または炭化および黒鉛化の間に触媒金属が高配向ポリマーと接触される場合でなければ（Ｙ．Ｎｉｓｈｉｋａｗａら著“Ｐｒｏｃｅｓｓ  ｆｏｒ  ｐｒｏｄｕｃｉｎｇ  ｇｒａｐｈｉｔｅ  ｆｉｌｍ”、米国特許第８，１０５，５６５号明細書（２０１２年１月３１日））、２，７００℃より低い温度で製造することができない。光学複屈折を用いて表わされるこの高度の分子配向は、必ずしも達成可能でない。さらに、触媒金属の使用は、得られた黒鉛フィルムを金属元素で汚染する傾向がある。
（５）得られた黒鉛フィルムは脆くて低い機械的強度を有する傾向がある。
【００２１】
第２のタイプの熱分解黒鉛は、真空中で炭化水素ガスを高温分解する工程と、その後に、炭素原子を基材表面に堆積する工程とによって製造される。分解炭化水素のこの気相凝縮は本質的に化学蒸着（ＣＶＤ）法である。特に、高配向熱分解黒鉛（ＨＯＰＧ）は、非常に高い温度（典型的に３，０００〜３，３００℃）において、堆積された熱分解炭素または熱分解黒鉛に一軸圧力を適用することによって製造された材料である。これは、保護雰囲気中で長時間にわたる機械的圧縮と超高温との組合せの加工熱処理、非常に費用がかかる、エネルギー集約的な、そして技術的に極めて難しい方法を必要とする。この方法は、作製に非常に費用がかかるだけでなく維持に非常に費用がかかり困難である（高真空、高圧、または高圧縮設備を有する）超高温装置を必要とする。
【００２２】
フミン酸（ＨＡ）は土壌に一般的に見出される有機物であり、塩基（例えばＫＯＨ）を使用して土壌から抽出することができる。ＨＡはまた、亜炭石炭の高度に酸化された別形態である、レオナルダイトと呼ばれる或るタイプの石炭から高収率で抽出することができる。レオナルダイトから抽出されたＨＡは、グラフェンのような分子中心（六方晶炭素構造物のＳＰ２コア）のエッジの周りに配置された多数の酸素化基（例えばカルボキシル基）を含有する。この材料は、天然黒鉛の強酸酸化によって製造される酸化グラフェン（ＧＯ）と少し似ている。ＨＡは、５重量％〜４２重量％の典型的な酸素含有量を有する（他の主な元素は炭素および水素である）。ＨＡは、化学還元または熱還元の後、０．０１重量％〜５重量％の酸素含有量を有する。本願における請求の範囲の定義のために、フミン酸（ＨＡ）は、０．０１重量％〜４２重量％の酸素含有量の全範囲を基準とする。還元フミン酸（ＲＨＡ）は、０．０１重量％〜５重量％の酸素含有量を有する特殊なタイプのＨＡである。
【００２３】
本発明の目的は、非常に優れた熱伝導率、電気導電率、および機械的強度の組合せを示す黒鉛フィルムを製造するための方法を提供することである。
【００２４】
本発明の別の目的は、制御された炭化および黒鉛化によって熱伝導性黒鉛フィルムをフミン酸充填ポリマーまたは他のタイプのフミン酸充填炭素前駆体材料（例えばピッチ、モノマー、オリゴマー、有機物、例えばマレイン酸）から製造するための費用効果が高い方法を提供することである。
【００２５】
特に、本発明は、（フミン酸を有さない）相当するニートポリマーだけから同等の導電率の黒鉛フィルムを良好に製造するのに必要とされる炭化温度および／または黒鉛化温度より低い炭化温度および／または黒鉛化温度において黒鉛フィルムをフミン酸充填ポリマーまたは他の炭素前駆体材料から製造することができる方法を提供する。
【００２６】
従来の方法と比較した時、本発明のこの方法は、著しくより低い熱処理温度、より短い熱処理時間およびより低いエネルギー消費量を必要とし、より高い熱伝導率、より高い電気導電率、およびより高い強度を有する黒鉛フィルムをもたらす。
【発明の概要】
【課題を解決するための手段】
【００２７】
ここに示されるのは、（ａ）フミン酸（ＨＡ）分子または炭素前駆体材料を有するシート（例えばポリマーまたはピッチ）と液体（例えば水または他の溶媒）とを混合して懸濁液またはスラリーを得る工程と、（ｂ）配向誘起応力場のもとでスラリーをフミン酸充填前駆体ポリマー複合フィルムに形成してＨＡ分子またはシートを固体基材上に整列させる工程において、ＨＡが全前駆体ポリマー複合物重量に基づいて１％〜９９％の重量分率を占める工程と、（ｃ）前駆体ポリマー複合フィルムを２００〜１，５００℃（好ましくは３５０〜ｌ，２５０℃）の炭化温度において炭化させて、炭化複合フィルムを得る工程と、（ｄ）炭化複合フィルムを１，５００℃より高い最終黒鉛化温度において熱処理して（または黒鉛化して）黒鉛フィルムを得る工程とを含む、黒鉛フィルムを製造するための方法である。炭素前駆体ポリマーは好ましくは、ポリイミド、ポリアミド、ポリオキサジアゾール、ポリベンゾオキサゾール、ポリベンゾビスオキサゾール、ポリチアゾール、ポリベンゾチアゾール、ポリベンゾビスチアゾール、ポリ（ｐ−フェニレンビニレン）、ポリベンゾイミダゾール、ポリベンゾビスイミダゾール、およびそれらの組合せからなる群から選択される。これらのポリマーは典型的に、高い炭素収率（典型的に＞５０重量％）を有する。
【００２８】
好ましくは、方法は、前駆体ポリマー複合フィルムを炭化させる工程（ｃ）の間または後に（例えばロールプレスによって）炭化複合フィルムを圧縮する工程をさらに含む。別の好ましい実施形態において、方法は、炭化複合フィルムを熱処理する工程（ｄ）の間または後に黒鉛フィルムを圧縮してフィルムの厚さを低減し、フィルムの面内特性を改良する工程をさらに含む。
【００２９】
本発明の一態様において、ポリイミド（ＰＩ）などのポリマーだけの炭化によって得られる炭素材料の黒鉛化のための２，５００℃より高い典型的な温度とは対照的に、最終黒鉛化温度が２，５００℃より低い。別の態様において、最終黒鉛化温度は２，０００℃より低い。これは、我々の炭化された複合物の完全な黒鉛化は２，５００℃より低い温度において達成され得るという点において驚くべきであり、そしてこれは２，０００℃より低い温度において達成され得ることは最も驚くべきである。別の態様において、１，０００℃より高い炭化温度を典型的に使用するのとは対照的に、炭化温度は１，０００℃より低い。
【００３０】
本発明の態様において、黒鉛フィルムをＨＡ充填炭素前駆体ポリマー複合物から得るための炭化温度および／または最終黒鉛化温度は、フィルムが示す同じ黒鉛化度または同じかもしくは同様な性質を考えれば、付加的なＨＡなしに黒鉛フィルムを炭素前駆体ポリマーだけから製造するのに必要とされる炭化温度および／または最終黒鉛化温度よりも低い。
【００３１】
さらに別の態様において、ＨＡ充填前駆体ポリマー複合物を炭化させるための炭化温度は１，０００℃より低く、（同等の導電率の値を有する）ポリマーだけのために必要とされる炭化温度は１，０００℃より高い。さらに別の態様において、黒鉛フィルムをＨＡ充填炭素前駆体ポリマー複合物から製造するための最終黒鉛化温度は２，５００℃より低く、ポリマーだけからの必要とされる最終黒鉛化温度（得られた黒鉛フィルムの同等の導電率の値を有する）は２，５００℃より高い。
【００３２】
本発明の別の好ましい実施形態は、（ａ）ＨＡを炭素前駆体材料（例えばポリマー、有機材料、コールタールピッチ、石油ピッチ等々）および液体と混合してスラリーまたは懸濁液を形成すると共に配向誘起応力場のもとで、得られたスラリーまたは懸濁液を（例えば、ポリエチレンテレフタレートフィルム、ＰＥＴなどの固体基材の表面上に薄フィルムをキャストまたはコートすることによって）湿潤フィルムに形成してＨＡを整列させる工程と、（ｂ）液体成分を除去してＨＡ充填前駆体複合フィルムを形成する工程においてＨＡが全前駆体複合物の重量に基づいて１％〜９９％の重量分率を占める工程と、（ｃ）前駆体複合フィルムを３００〜１，５００℃の炭化温度において炭化させて、炭化複合フィルムを得る工程と、（ｄ）炭化複合フィルムを１，５００℃より高い最終黒鉛化温度において熱処理して黒鉛フィルムを得る工程とを含む黒鉛フィルムを製造するための方法であり、そこで炭素前駆体材料は７０％未満の炭素収率を有する。
【００３３】
一態様において、炭素前駆体材料は５０％未満の炭素収率を有する。別の態様において、炭素前駆体材料は３０％未満の炭素収率を有する。前駆体母材材料中に分散される高配合量のＨＡシートを使用することによって、母材材料は低い炭素収率を有するけれども（例えば５０％未満またはさらに３０％未満、すなわち炭化させる間に物質の５０％または７０％を失う）、本質的に十分に黒鉛化された黒鉛フィルムを得ることができることを観察することは驚くべきことである。例えば３０％未満などの低い炭素収率を有する前駆体材料から黒鉛フィルムを得ることは可能でなかった。
【００３４】
本発明の方法は典型的に、得られたＨＡ充填炭素前駆体ポリマー複合フィルムが、炭化処理の前に、１．４未満の光学複屈折を示すように行われる。一態様において、光学複屈折は１．２未満である。
【００３５】
本発明の特定の態様において、最終黒鉛化温度は２，０００℃未満であり、得られた黒鉛フィルムは、０．３３８ｎｍ未満のグラフェン間間隔、少なくとも１，０００Ｗ／ｍＫの熱伝導率、および／または５，０００Ｓ／ｃｍ以上の電気導電率を有する。別の態様において、最終黒鉛化温度は２，２００℃未満であり、黒鉛フィルムは０．３３７ｎｍ未満のグラフェン間間隔、少なくとも１，２００Ｗ／ｍＫの熱伝導率、７，０００Ｓ／ｃｍ以上の電気導電率、１．９ｇ／ｃｍ３より大きい物理的密度、および／または２５ＭＰａより大きい引張強さを有する。さらに別の態様において、最終黒鉛化温度は２，５００℃未満であり、得られた黒鉛フィルムは０．３３６ｎｍ未満のグラフェン間間隔、少なくとも１，５００Ｗ／ｍＫの熱伝導率、１０，０００Ｓ／ｃｍ以上の電気導電率、２．０ｇ／ｃｍ３より大きい物理的密度、および／または３０ＭＰａより大きい引張強さを有する。
【００３６】
好ましくは、黒鉛フィルムは、０．３３７ｎｍ未満のグラフェン間間隔および１．０未満のモザイクスプレッド値を示す。より好ましくは、黒鉛フィルムは、６０％以上の黒鉛化度および／または０．７未満のモザイクスプレッド値を示す。最も好ましくは、黒鉛フィルムは９０％以上の黒鉛化度および／または０．４未満のモザイクスプレッド値を示す。
【００３７】
また、本発明は、本願において規定される方法のいずれか１つによって製造される黒鉛フィルムを提供する。本発明の別の実施形態は、放熱要素としてその中に黒鉛フィルムを含有する電子デバイスである。
【図面の簡単な説明】
【００３８】
【図１Ａ】図１（Ａ）は、剥離黒鉛生成物（可撓性黒鉛箔および可撓性黒鉛複合物）および熱分解黒鉛（下部分）を製造する様々な先行技術の方法を説明するフローチャートである。
【図１Ｂ】図１（Ｂ）は、単塊状黒鉛またはＮＧＰフレーク／プレートリットの紙、マット、フィルム、および膜を製造するための方法を説明する略図である。全ての方法は、黒鉛材料（例えば天然黒鉛粒子）のインターカレーションおよび／または酸化処理から開始する。
【図２Ａ】図２（Ａ）は、黒鉛層間化合物（ＧＩＣ）または黒鉛酸化物粉末の熱剥離後の黒鉛ワーム試料のＳＥＭ画像である。
【図２Ｂ】図２（Ｂ）は、可撓性黒鉛箔表面に平行ではない配向を有する多くの黒鉛フレークを示すと共にまた、多くの欠陥、よじれたまたは折れたフレークを示す、可撓性黒鉛箔の横断面のＳＥＭ画像である。
【図３Ａ】図３（Ａ）は、ＨＡ−ＰＩ複合物由来の黒鉛フィルムのＳＥＭ画像である。
【図３Ｂ】図３（Ｂ）は、製紙プロセス（例えば真空補助濾過）を使用して離散グラフェンシート／プレートリットから作製されるグラフェン紙／フィルムの横断面のＳＥＭ画像である。画像は、折れるかまたは割り込まれている（統合されていない）多くの離散グラフェンシートを示し、配向がフィルム／紙表面に平行でなく、多くの欠陥または不完全部を有する。
【図４】図４は、ＰＢＯの製造に伴う化学反応である。
【図５】図５は、ＨＡの様々な重量分率（０％〜１００％）のＨＡ−ＰＢＯフィルムから得られる一連の黒鉛フィルムの熱伝導率の値である。
【図６Ａ】図６（Ａ）は、様々な最終熱処理温度で調製されたＨＡ−ＰＩフィルム（６６％ＨＡ＋３４％ＰＩ）、ＨＡ由来フィルムだけ、およびＰＩフィルムだけから得られる一連の黒鉛フィルムの熱伝導率である。
【図６Ｂ】図６（Ｂ）は、様々な最終熱処理温度で調製されたＨＡ−ＰＩフィルム（６６％ＨＡ＋３４％ＰＩ）、ＨＡ由来フィルムだけ、およびＰＩフィルムだけから得られる一連の黒鉛フィルムの電気導電率の値である。
【図７】図７は、複合則の予測に従う熱伝導率の曲線と一緒に、様々な最終熱処理温度で調製されたＨＡ−ＰＦフィルム（９０％ＨＡ＋１０％ＰＦ）、ＨＡ由来フィルムだけ、およびＰＦフィルムだけから得られる一連の黒鉛フィルムの熱伝導率の値である。
【図８】図８は、ＨＡの様々な重量分率（０％〜１００％）を有するＨＡ−ＰＢＩフィルムから得られる一連の黒鉛フィルムの電気導電率の値である。
【図９】図９は、黒鉛化温度の関数としてプロットされたＨＡ−ＰＩ由来フィルム、ＰＩ由来フィルム、およびＨＡ由来フィルム試料の引張強さの値である。
【発明を実施するための形態】
【００３９】
フミン酸（ＨＡ）は土壌に一般的に見出される有機物であり、塩基（例えばＫＯＨ）を使用して土壌から抽出することができる。ＨＡはまた、亜炭石炭の高度に酸化された別形態である、レオナルダイトと呼ばれる或るタイプの石炭から抽出することができる。レオナルダイトから抽出されたＨＡは、グラフェンのような分子中心（六方晶炭素構造物のＳＰ２コア）のエッジの周りに配置された多数の酸素化基（例えばカルボキシル基）を含有する。この材料は、天然黒鉛の強酸酸化によって製造される酸化グラフェン（ＧＯ）と少し似ている。ＨＡは、５重量％〜４２重量％の典型的な酸素含有量を有する（他の主な元素は炭素、水素、および窒素である）。キノン、フェノール、カテコールおよび糖部分などの様々な成分を有するフミン酸の分子構造の例は、以下の図式１に示される（情報源：Ｓｔｅｖｅｎｓｏｎ  Ｆ．Ｊ．“Ｈｕｍｕｓ  Ｃｈｅｍｉｓｔｒｙ：Ｇｅｎｅｓｉｓ，Ｃｏｍｐｏｓｉｔｉｏｎ，Ｒｅａｃｔｉｏｎｓ”，Ｊｏｈｎ  Ｗｉｌｅｙ  ＆  Ｓｏｎｓ，Ｎｅｗ  Ｙｏｒｋ  １９９４）。
2019532889.tif 000003
【００４０】
フミン酸のための非水溶媒には、ポリエチレングリコール、エチレングリコール、プロピレングリコール、アルコール、糖アルコール、ポリグリセロール、グリコールエーテル、アミン系溶媒、アミド系溶媒、アルキレンカーボネート、有機酸、または無機酸が含まれる。
【００４１】
本発明は、高導電性黒鉛フィルムを製造するための方法を提供する。方法は、
（ａ）フミン酸（シート状分子）を炭素前駆体材料（例えばポリマー）および液体（例えば水または他の溶媒）と混合して懸濁液またはスラリーを得る工程と、
（ｂ）配向誘起応力場のもとでスラリーをＨＡ充填前駆体ポリマー複合フィルムに形成してＨＡ分子またはシートを固体基材上に整列させる工程において、ＨＡが全前駆体ポリマー複合物重量に基づいて１％〜９９％の重量分率を占める工程と、
（ｃ）典型的に３００〜１，５００℃の炭化温度において前駆体ポリマー複合フィルムを炭化して、炭化複合フィルムを得る工程と、
（ｄ）炭化複合フィルムを１，５００℃より高い最終黒鉛化温度において熱処理して（または黒鉛化して）黒鉛フィルムを得る工程を含む。炭素前駆体材料は好ましくは、ポリイミド、ポリアミド、ポリオキサジアゾール、ポリベンゾオキサゾール、ポリベンゾビスオキサゾール、ポリチアゾール、ポリベンゾチアゾール、ポリベンゾビスチアゾール、ポリ（ｐ−フェニレンビニレン）、ポリベンゾイミダゾール、ポリベンゾビスイミダゾール、およびそれらの組合せからなる群から選択されるポリマーである。
【００４２】
フミン酸は、化学的に官能化されているフミン酸分子を含有する。これらの化学的に官能化されたフミン酸分子（ＣＨＡ）は、ポリマー、ＳＯ３Ｈ、ＣＯＯＨ、ＮＨ２、ＯＨ、Ｒ’ＣＨＯＨ、ＣＨＯ、ＣＮ、ＣＯＣｌ、ハリド、ＣＯＳＨ、ＳＨ、ＣＯＯＲ’、ＳＲ’、ＳｉＲ’３、Ｓｉ（−−ＯＲ’−−）ｙＲ’３−ｙ、Ｓｉ（−−Ｏ−−ＳｉＲ’２−−）ＯＲ’、Ｒ’’、Ｌｉ、ＡｌＲ’２、Ｈｇ− −Ｘ、ＴｌＺ２およびＭｇ−−Ｘから選択される化学官能基を含有してもよい。そこでｙは３以下の整数であり、Ｒ’は水素、アルキル、アリール、シクロアルキル、またはアラルキル、シクロアリール、またはポリ（アルキルエーテル）であり、Ｒ’’はフルオロアルキル、フルオロアリール、フルオロシクロアルキル、フルオロアルアルキルまたはシクロアリールであり、Ｘはハリドであり、Ｚはカルボキシレートまたはトリフルオロアセテート、またはそれらの組合せである。これらの種は、ポリイミド、ポリアミド、ポリオキサジアゾール、ポリベンゾオキサゾール、ポリベンゾビスオキサゾール、ポリチアゾール、ポリベンゾチアゾール、ポリベンゾビスチアゾール、ポリ（ｐ−フェニレンビニレン）、ポリベンゾイミダゾール、またはポリベンゾビスイミダゾール等々から選択される炭素前駆体材料のモノマー、オリゴマー、またはポリマーと化学的に相溶性であると思われる。
【００４３】
混合工程または工程（ａ）は、ポリマー（またはそのモノマーまたはオリゴマー）を溶媒中に溶解して溶液を形成し、次いでＨＡを溶液中に分散させて懸濁液またはスラリーを形成することによって達成することができる。典型的に、ポリマーは、ＨＡと混合する前にポリマー−溶媒溶液中に０．１重量％〜１０重量％の量である。ＨＡは、スラリーの１重量％〜９０重量％（より典型的には１０重量％〜９０重量％および最も望ましくは５０重量％〜９０重量％）を占めてもよい。
【００４４】
フィルム形成工程または工程（ｂ）は、スラリーをＰＥＴフィルムなどの固体基材上に薄フィルムにキャストまたはコートすることによって行なうことができる。キャスティングまたはコーティング手順は、ＨＡ分子またはシートを薄フィルム面に平行に配向する目的のために、剪断応力成分を典型的に含有する、応力の適用を含まなければならない。キャスティング手順において、キャスティングガイドをキャストスラリーの上に送ることによってこの剪断応力を引き起こして、所望の厚さの薄フィルムを形成することができる。コーティング手順において、（例えばコンマコーティングまたはスロットダイコーティングを使用して）、分配されたスラリーをコーティングダイを通して支持ＰＥＴ基材の上に押し出すことによって剪断応力を生じさせてもよい。有利には、コーティング方法は、完全に自動化される連続した、ロールツーロール方法であり得る。キャストフィルムまたはコーテッドフィルムは初期に湿潤状態であり、液体成分は、コーティングまたはキャスティング後に実質的に除去される。
【００４５】
工程（ｃ）は、複合フィルムの前駆体材料（例えばポリマーまたは有機材料）を炭素母材に熱的に変換して、得られたフィルムがＨＡ充填炭素母材複合物であるようにすることを根本的に必要とする。炭素前駆体材料の好ましい群は、ポリイミド（ＰＩ）、ポリアミド、ポリオキサジアゾール、ポリベンゾオキサゾール、ポリベンゾビスオキサゾール、ポリチアゾール、ポリベンゾチアゾール、ポリベンゾビスチアゾール、ポリ（ｐ−フェニレンビニレン）、ポリベンゾイミダゾール、およびポリベンゾビスイミダゾールを含む。これらのポリマーは典型的に、炭素に変換される材料５０重量％〜７５重量％を有する、高い炭素収率を有する。これらのポリマーの炭化された別形態は、後続の黒鉛化を受けやすい、芳香環またはベンゼン環のようないくつかの構造物を容易に形成することができる。
【００４６】
全く予想外に、ＨＡ分子またはシートの存在は、これらの芳香族ポリマーの炭化された別形態を（ＨＡによる促進なしに）これらのポリマーだけよりも著しく低い黒鉛化温度において良好に黒鉛化することを可能にする。さらに、ＨＡそれ自体もまた、極高温を利用しなければ黒鉛化され得ない。ＨＡとこれらのポリマーの炭化された別形態との共存は相乗効果をもたらし、黒鉛化温度の典型的に１００〜５００℃の低下を可能にし、得られた黒鉛フィルムはしばしば、どちらかの成分だけによって達成され得る性質よりも高い性質（例えば導電率）を示す。ＨＡシートは、黒鉛結晶のための優先的核形成部位となるように思える。
【００４７】
別の驚くべき観察は、黒鉛フィルムの形成にも黒鉛化にも適することが知られていない多くの他の有機材料が、ＨＡと作用する炭素前駆体材料として良好に使用することができるということである。これらには、例えば、上に記載されたポリマー（例えばポリアミド酸、ＰＩの前駆体）のモノマーまたはオリゴマー、低炭素収率ポリマー（例えばポリエチレンオキシド、ポリ塩化ビニル、エポキシ樹脂等々）、高炭素収率ポリマー（例えばフェノール樹脂）、低分子量有機材料（例えばマレイン酸、ナフタレン等々）、およびピッチ（例えば石油ピッチ、コールタールピッチ、メソフェーズピッチ、重油等々）が含まれる。ＨＡの存在によって、おそらく低炭素収率のいくつかの材料がより高い炭素収率を示すようにされ、以前は黒鉛化可能でないいくつかの材料が今や黒鉛化可能にされると思われる。
【００４８】
最も驚くべきことは、炭化前駆体に由来する黒鉛微結晶は、既存のＨＡ分子／シートと完全に統合されてほぼ完全な黒鉛構造物をシームレスに形成するように見えるという観察である。元のＨＡシートと、前駆体材料の炭化および黒鉛化によって形成される黒鉛微結晶との間に違いを確認することはできない。特定の黒鉛結晶が元のＨＡシートに由来するのかまたはその後に黒鉛化される前駆体材料に由来するのか簡単に区別することはできない。炭素前駆体材料（典型的に＜＜１．８ｇ／ｃｍ３の物理的密度をもたらす）の存在なしに熱処理することによって得られる重複または凝集したグラフェンシートの構造物中に多くの間隙またはボイドがあるのとは対照的に、本発明の黒鉛フィルムは特定可能な間隙を全く示さず、フィルムの物理的密度は、黒鉛の理論密度に近い、２．２５ｇ／ｃｍ３に達することができる。これらの観察は、Ｘ線回折、ＳＥＭおよびＴＥＭ検査によって行われた。
【００４９】
好ましくは、方法は、前駆体ポリマー複合フィルムを炭化させる工程（ｃ）の間または後に（例えばロールプレスによって）炭化複合フィルムを圧縮する工程をさらに含む。全く予想外に、この炭化後の圧縮は、得られた黒鉛フィルムのより良い面内特性（例えば著しくより高い熱伝導率および電気導電率）をもたらす。別の好ましい実施形態において、方法は、炭化複合フィルムを熱処理する（黒鉛化する）工程（ｄ）の間または後に黒鉛フィルムを圧縮してフィルムの厚さを低減し、フィルムの面内特性を改良する工程をさらに含む。
【００５０】
ＨＡ−前駆体複合フィルムは、２つの異なった熱処理温度（ＨＴＴ）レジームに分けることができる適切にプログラムされた熱処理に供される：
（１）炭化レジーム（典型的に２００℃〜１，５００℃、より典型的には３００℃〜１，２００℃）：このレジームにおいて、前駆体材料を炭化して、非炭素元素（例えばＨ、Ｏ、Ｎ等々）の大部分を除去すると共に、前駆体材料領域内に若干の初期芳香族構造物または微細な六方晶炭素ドメイン（グラフェン状ドメイン）を形成する。これらの微細なグラフェン状ドメインは、新しい黒鉛結晶のための不均質な核形成部位として役立つと思われる、既存のＨＡ部位において優先的に核形成される。
（２）黒鉛化レジーム（典型的に１，５００℃〜３，０００℃）：このレジームにおいて、付加的な黒鉛結晶の核形成と黒鉛結晶の成長とは同時に起こる。既存のＨＡシートのエッジまたは表面から最初に核形成された黒鉛結晶は、これらのシート間の間隙を架橋するのに役立ち、新旧の全ての黒鉛結晶は、一緒に本質的に統合される。黒鉛化を開始するために２，５００℃もの温度を典型的に必要とする従来の黒鉛化可能な材料（ＨＡシートが共存しない炭化ポリイミドフィルムなど）と著しい対照をなして、わずか１，５００〜２，０００℃の温度において若干の黒鉛化がすでに始まったことをこれは意味する。これは、本発明のＨＡ−ポリマー由来黒鉛フィルム材料およびその製造方法の別の異なった特徴である。これらの同化および連結反応は、薄フィルムの面内熱伝導率の１，４００〜１，７００Ｗ／ｍＫへの増加、および／または面内電気導電率の５，０００〜１５，０００Ｓ／ｃｍへの増加をもたらす。
【００５１】
この黒鉛化レジームは、温度範囲の高い側における場合（＞２，５００℃）、黒鉛構造物の再結晶化および完成を引き起こすことができる。粒界およびその他の欠陥の広範な移動および除去が生じることができ、完全なまたはほぼ完全な結晶の形成をもたらす。典型的に、構造物は、不完全な粒界または巨大な結晶粒を有する主に多結晶グラフェンの結晶を含有する（これらの結晶粒は、グラフェンシートを製造するために使用される出発黒鉛粒子の元の結晶粒径よりも数桁大きいことがあり得る。非常に興味深いことに、グラフェン多結晶は、全てのグラフェン面が最密充填されて接合され、全て１つの方向に沿って整列され、完全な配向を有する。超高圧（３００Ｋｇ／ｃｍ２）下で超高温（３，２００〜３，４００℃）に同時に供しなければＨＯＰＧを使用してこのような完全に配向された構造物を形成することはできない。本発明の黒鉛フィルムは、著しくより低い温度およびもっとより低い圧力（例えば周囲圧力）を使用して最も高い完成度を達成することができる。
【００５２】
黒鉛フィルムの構造を特性決定する目的のために、ＣｕＫｃｖ放射線を使用してＸ線回折計によってＸ線回折パターンが得られた。回折計によるピークシフトおよび幅の広がりをケイ素粉末標準を使用して較正した。黒鉛化度、ｇは、メーリング（Ｍｅｒｉｎｇ）の式ｄ００２＝０．３３５４ｇ＋０．３４４（１−ｇ）（式中、ｄ００２は、ｎｍ単位の黒鉛またはグラフェン結晶の中間層間隔である）を使用して、Ｘ線パターンから計算された。この式は、ｄ００２が約０．３４４０ｎｍ以下である時にだけ有効である。
【００５３】
グラフェン前駆強化材料または関連の黒鉛結晶から得られる本発明の黒鉛フィルムの秩序化度を特性決定するために使用できる別の構造指数は、（００２）または（００４）反射を表わすＸ線回折強度曲線の半値全幅によって表わされる、「モザイクスプレッド」である。この秩序化度は、黒鉛結晶サイズ（または結晶粒径）、粒界およびその他の欠陥の量、および好ましい結晶粒配向度を特性決定する。黒鉛のほぼ完全な単結晶は、０．２〜０．４のモザイクスプレッド値を有することを特性とする。（２，５００℃以上の熱処理温度を使用して得られた時）我々の黒鉛フィルムの大部分は、０．２〜０．４の範囲のモザイクスプレッド値を有する。しかしながら、いくつかの値は、最も高い熱処理温度（ＴＴＴ）が２，２００〜２，５００℃の間である場合０．４〜０．７の範囲であり、最も高いＴＴＴが２，０００〜２，２００℃の間である場合０．７〜１．０の範囲である。
【００５４】
天然または人工黒鉛の粒子は典型的に、複数の黒鉛微結晶または結晶粒から構成される。黒鉛微結晶は、炭素原子の六方晶網目構造の層面から構成される。六方晶整列炭素原子のこれらの層面は実質的に平らであり、特定の微結晶において互いに実質的に平行且つ等距離であるように配向または秩序化される。グラフェン層または基礎面と一般的に称される、六方晶構造炭素原子のこれらの層は、弱いファンデルワールス力によってそれらの厚さ方向（ｃ軸結晶方向）において弱く接合される、微結晶においてこれらのグラフェン層の群は整列される。黒鉛微結晶構造体は通常、２つの軸または方向：ｃ軸方向およびａ軸（またはｂ軸）方向の観点から特徴づけられる。ｃ軸は基礎面に垂直な方向である。ａ軸またはｂ軸は、（ｃ軸方向に垂直な）基礎面に平行な方向である。
【００５５】
高度に秩序化された黒鉛粒子は、ａ軸結晶方向に沿うＬａの長さ、ｂ軸結晶方向に沿うＬｂの幅、およびｃ軸結晶方向に沿う厚さＬｃを有する、かなりのサイズの微結晶からなり得る。微結晶の構成グラフェン面は互いに対して高度に整列または配向され、したがって、これらの異方性構造は、高度に方向性である多くの性質を生じる。例えば、微結晶の熱伝導率および電気導電率は面方向（ａ軸またはｂ軸方向）に沿って非常に大きいが、垂直な方向（ｃ軸）において比較的低い。図１（Ｂ）の上左部分に示されるように、黒鉛粒子中の異なった微結晶は典型的に、異なった方向に配向され、したがって、多微結晶黒鉛粒子の特定の性質は、全ての構成微結晶の方向性の平均値である。
【００５６】
平行なグラフェン層を保持する弱いファンデルワールス力のために、グラフェン層間の間隔がかなり広がってｃ軸方向の顕著な膨張をもたらし、したがって、炭素層の層状特性が実質的に保持される膨張黒鉛構造体を形成するように天然黒鉛を処理することができる。可撓性黒鉛を製造するための方法は、従来技術に公知である。一般的には、天然黒鉛のフレーク（例えば図１（Ｂ）の１００）を酸溶液中にインターカレートして黒鉛層間化合物（ＧＩＣ、１０２）を製造する。ＧＩＣを洗浄し、乾燥させ、そして次に、短時間の間高温に暴露することによって剥離する。これは、フレークを黒鉛のｃ軸方向においてそれらの元の寸法の８０〜３００倍まで膨張または剥離させる。剥離黒鉛フレークは外観が細長く、したがって、一般的にワーム１０４と称される。非常に膨張した黒鉛フレークのこれらのワームを、結合剤を使用せずに、大抵の適用のために約０．０４〜２．０ｇ／ｃｍ３の典型的な密度を有する膨張黒鉛、例えばウェブ、紙、ストリップ、テープ、箔、マット等（典型的に「可撓性黒鉛」１０６と称される）の凝集または統合シートに形成することができる。
【００５７】
図１（Ａ）の上左部分は、可撓性黒鉛箔および樹脂含浸可撓性黒鉛複合物を製造するために使用される先行技術の方法を説明するフローチャートを示す。この方法は典型的に、黒鉛粒子２０（例えば、天然黒鉛または合成黒鉛）をインターカラント（典型的に強酸または酸混合物）でインターカレートして黒鉛層間化合物２２（ＧＩＣ）を得ることから開始する。水中で洗浄して過剰な酸を除去した後、ＧＩＣが「膨張性黒鉛」になる。次に、ＧＩＣまたは膨張性黒鉛を短時間の間（典型的に１５秒〜２分）高温環境（例えば、８００〜１，０５０℃の範囲の温度に予め設定された管状炉内で）に暴露する。この熱処理は黒鉛をそのｃ軸方向において３０〜数百倍膨張させてワーム状虫食い形構造体２４（黒鉛ワーム）を達成し、それは、大きな細孔がこれらの相互接続フレークの間に挟まれた剥離された、しかし分離されていない黒鉛フレークを含有する。黒鉛ワームの例が図２（Ａ）に示される。
【００５８】
先行技術の一方法において、カレンダリングまたはロールプレス加工技術を使用することによって剥離黒鉛（または黒鉛ワームの塊）を再圧縮して可撓性黒鉛箔（図１（Ａ）の２６または図１（Ｂ）の１０６）を得るが、それらは典型的に１００μｍよりもずっと厚い。可撓性黒鉛箔の横断面のＳＥＭ画像が図２（Ｂ）に示され、それは、可撓性黒鉛箔表面に平行ではない配向を有する多くの黒鉛フレークを示し、多くの欠陥および不完全部分がある。
【００５９】
一般に黒鉛フレークのこれらの誤配向および欠陥の存在のために、市販の可撓性黒鉛箔は通常、１，０００〜３，０００Ｓ／ｃｍの面内電気導電率、１５〜３０Ｓ／ｃｍの面貫通（厚さ方向またはＺ方向）電気導電率、１４０〜３００Ｗ／ｍＫの面内熱伝導率、および約１０〜３０Ｗ／ｍＫの面貫通熱伝導率を有する。また、これらの欠陥および誤配向は、低い機械的強度の原因である（例えば欠陥は、亀裂が優先的に開始される潜在的応力集中部位である）。これらの性質は、多くの熱管理用途には不十分であり、本発明は、これらの問題に対処するために実施される。
【００６０】
別の先行技術の方法において、剥離黒鉛ワーム２４を樹脂で含浸し、そして次に圧縮および硬化して可撓性黒鉛複合物２８を形成してもよく、それは通常、同様に低い強度である。さらに、樹脂含浸した時、黒鉛ワームの電気導電率および熱伝導率は二桁低下され得る。後続の熱処理があるにもかかわらず、電気導電率および熱伝導率の値は非常に低いままであり、樹脂含浸のない相当する可撓性黒鉛シートの電気導電率および熱伝導率の値よりもさらに低い。
【００６１】
代わりに、高強度エアジェットミル、高強度ボールミル、または超音波デバイスを使用して剥離黒鉛を高強度機械的剪断／分離処理に供して、分離されたナノグラフェンプレートリット３３（ＮＧＰ）を製造してもよく、全てのグラフェンプレートリットは１００ｎｍよりも薄く、主に１０ｎｍよりも薄く、そして、多くの場合、単一層グラフェンである（図１（Ｂ）において１１２としても示される）。ＮＧＰは、グラフェンシートまたは複数のグラフェンシートから構成され、各々のシートは炭素原子の二次元の、六方晶構造体である。このように製造されたＮＧＰは、例えば、フッ素化グラフェンまたは水素化グラフェンの製造のためにフッ素ガスまたは水素ガスに供されてもよい。代わりに、フッ素化グラフェンは、フッ化黒鉛（商業的に入手可能）を製造する工程と、次に、懸濁液の形態のフッ化黒鉛粒子を超音波処理する工程とによって得られてもよい。
【００６２】
さらに代わりに、低強度剪断によって、黒鉛ワームは、厚さ＞１００ｎｍを有するいわゆる膨張黒鉛フレーク（図１（Ｂ）の１０８に分離される傾向がある。紙製造またはマット製造法を使用してこれらのフレークを黒鉛紙またはマット１１０に形成することができる。この膨張黒鉛紙またはマット１１０は、欠陥、割り込み、およびこれらの離散フレーク間の誤配向を有する離散フレークのごく単純な集合体または積層体である。
【００６３】
フィルム製造または製紙プロセスを使用して複数のＮＧＰ（図１（Ａ）の３３、単一層および／または数層グラフェンの離散シート／プレートリットを含む）の塊をグラフェン紙に製造してもよい（図１（Ａ）の３４または図１（Ａ）の１１４）。図３（Ｂ）は、製紙プロセスを使用して離散グラフェンシートから作製されるグラフェン紙／フィルムの横断面のＳＥＭ画像を示す。画像は、折れるかまたは割り込まれている（統合されていない）多くの離散グラフェンシートが存在し、プレートリット配向の大部分がフィルム／紙表面に平行ではなく、多くの欠陥または不完全部の存在を示す。ＮＧＰ集合体は、最密充填される時でも、典型的に、６００Ｗ／ｍＫより高い熱伝導率を示さない。
【００６４】
ＮＧＰの前駆体としてＧＯまたはＧＩＣを形成する目的のために酸化されるかまたはインターカレートされる出発黒鉛材料は、天然黒鉛、人工黒鉛、メソフェーズ炭素、メソフェーズピッチ、メソ炭素マイクロビーズ、軟質炭素、硬質炭素、コークス、炭素繊維、炭素ナノ繊維、炭素ナノチューブ、またはそれらの組合せから選択されてもよい。黒鉛材料は好ましくは、２０μｍ未満、より好ましくは１０μｍ未満、さらに好ましくは５μｍ未満、最も好ましくは１μｍ未満の寸法を有する粉末または短いフィラメントの形態である。
【００６５】
ＨＡが添加された前駆体材料から得られた黒鉛フィルムは通常、全てのグラフェン状六方晶炭素面が本質的に互いに平行であり且つ薄フィルム面に平行である多結晶グラフェン状構造物である。黒鉛フィルムは、任意の特定のＨＡ分子またはシートと結合し得る結晶粒を全く有さない。元のＨＡシートは、炭素前駆体材料に由来する黒鉛ドメインと同化または統合される時にそれらの本性をすでに完全に失っている。得られた黒鉛フィルム（多結晶グラフェン構造物）は典型的に、同じＸ線回折方法によって測定される時に非常に高度の好ましい結晶配向を示す。
【実施例】
【００６６】
以下の実施例は、本発明を実施する最良の方式を説明するために使用され、本発明の範囲を制限すると解釈されるべきではない。
【００６７】
実施例１：レオナルダイトからのフミン酸および還元フミン酸
フミン酸は、レオナルダイトを塩基性水溶液（１０のｐＨ）中に分散させることによって非常に高収率（７５％の範囲）でレオナルダイトから抽出され得る。溶液の後続の酸性化によってフミン酸粉末の沈殿が得られる。実験において、３ｇのレオナルダイトを磁気撹拌下で１Ｍ  ＫＯＨ（またはＮＨ４ＯＨ）溶液を含有する二重脱イオン水３００ｍｌで溶解した。ｐＨ価を１０に調節した。次に、溶液を濾過して一切の大きな粒子または一切の残留不純物を除去した。
【００６８】
ＨＣだけを含有するかまたは炭素前駆体材料（例えば未硬化ポリアミド酸およびフェノール樹脂のためのモノマー）が存在する、フミン酸分散体を一般的な溶媒に溶解し、ガラス基材上にキャストして一連のフィルムを形成し、引き続いて熱処理した。
【００６９】
実施例２：石炭からのフミン酸の調製
典型的な手順において、３００ｍｇの石炭を濃硫酸（６０ｍｌ）および硝酸（２０ｍｌ）中に懸濁し、そしてその後に、２時間の間カップ音波処理した。次に、反応物を撹拌し、１００℃または１２０℃の油槽内で２４時間加熱した。溶液を室温に冷却し、１００ｍｌの氷を保有するビーカーに流し込み、その後に、ｐＨ価が７に達するまでＮａＯＨ（３Ｍ）を添加する工程が続いた。
【００７０】
１つの実験において、次に中和混合物を０．４５ｍｍのポリテトラフルオロエチレン膜を通して濾過し、濾液を５日間１，０００Ｄａ透析バッグ内で透析した。より大きいフミン酸シートのために、クロスフロー限外濾過を使用して時間を１〜２時間に短縮することができる。精製後に、回転蒸発を使用して溶液を濃縮して、固体フミン酸シートを得た。これらのフミン酸シートだけおよびそれらと炭素前駆体材料との混合物を溶媒中に再分散させて、後続のキャスティングまたはコーティングのためのいくつかの分散体試料を得た。
【００７１】
実施例３：ポリベンゾオキサゾール（ＰＢＯ）フィルムおよびＨＡ−ＰＢＯフィルムの調製
ポリベンゾオキサゾール（ＰＢＯ）フィルムをその前駆体、メトキシ含有ポリアラミド（ＭｅＯ−ＰＡ）からのキャスティングおよび熱変換によって調製した。具体的には、ＰＢＯ前駆体、メトキシ含有ポリアラミド（ＭｅＯ−ＰＡ）溶液を合成するために４，４’−ジアミノ−３，３’−ジメトキシジフェニル（ＤＭＯＢＰＡ）、および二塩化イソフタロイル（ＩＰＣ）のモノマーを選択した。キャスティングのためのこのＭｅＯ−ＰＡ溶液を調製するため、２時間の間−５℃でピリジンおよびＬｉＣｌの存在下でＤＭＡｃ溶液中のＤＭＯＢＰＡおよびＩＰＣを重縮合し、２０重量％の薄黄色の透明なＭｅＯ−ＰＡ溶液をもたらした。得られたＭｅＯ−ＰＡ溶液の内部粘度は、２５℃で０．５０ｇ／ｄｌの濃度で測定された時１．２０ｄＬ／ｇであった。このＭｅＯ−ＰＡ溶液をＤＭＡｃによって１５重量％の濃度に希釈した。次に、キャスティングのためにＨＡをこの溶液中に分散させた。
【００７２】
合成されただけのＭｅＯ−ＰＡをガラス表面上にキャストして、剪断条件下で薄フィルム（３５〜１２０μｍ）を形成した。キャストフィルムを１００℃の真空炉内で４時間の間乾燥させて、残留溶媒を除去した。次いで、約２８〜１００μｍの厚さの得られたフィルムを３つの工程においてＮ２雰囲気下で２００℃〜３５０℃で処理し、それぞれの工程において約２時間の間アニールした。この熱処理は、ＭｅＯ−ＰＡをＰＢＯフィルムに熱的に変換するのに役立つ。関与する化学反応は図４に示される。ＰＢＯの前駆体中にＨＡが存在することは化学変換プロセスを妨げないことを指摘しておくことは重要である。さらに、得られたＨＡ／ＰＢＯブレンドフィルムは、熱処理される時に予想外の著しい相乗効果をもたらす（図５に基づいて以下に考察される）。
【００７３】
比較のために、ＰＢＯおよびＨＡ−ＰＢＯおよびフィルムの両方が同様な条件下で製造された。ＨＡの比率を１０重量％から９０重量％に変化させた。
【００７４】
３つの工程において、すなわち、１時間で室温から６００℃、１．５時間で６００℃から１，０００℃、および１時間の間１，０００℃に維持して３ｓｃｃｍのアルゴンガスフロー下で熱処理される（炭化される）間に全てのフィルムをアルミナの２つのプレートの間でプレスした。次に、炭化されたフィルムを一対のローラーでロールプレスして、厚さを約４０％低減した。次に、ロールプレスされたフィルムを５時間の間２，２００℃で黒鉛化処理に供し、その後に、もう一回ロールプレスして、厚さを典型的に２０〜４０％低減した。
【００７５】
様々なＨＡ重量分率（０％〜１００％）のＨＡ−ＰＢＯフィルムから得られる一連の黒鉛フィルムの熱伝導率の値を図５に要約する。また、ＫＡおよびＫＢの熱伝導率をそれぞれ有する２つの成分ＡおよびＢからなる複合物の性質を予想するために一般的に使用される複合則の予測に従って熱伝導率（ＫＣ）の曲線がそこにプロットされる：
ＫＣ＝ｗＡＫＡ＋ｗＢＫＢ
上式中、ｗＡ＝成分Ａの重量分率およびｗＢ＝成分Ｂの重量分率であり、ｗＡ＋ｗＢ＝１である。この場合、ｗＢ＝ＨＡの重量分率であり、０％〜１００％に変化する。また、１００％のＨＡを含有する試料も、同じ熱処理およびロールプレス手順を受けさせられた。ＨＡと炭素前駆体とを組み合わせる方法によって、全ての熱伝導率の値が複合則に基づいて理論的に予想される熱伝導率の値より劇的に高い、顕著な相乗作用がもたらされたことをデータは明らかに示す。さらに重大にそして予想外に、いくつかの熱伝導率の値は、ＰＢＯだけから得られるフィルム（８６０Ｗ／ｍＫ）およびＨＡだけから得られるフィルム（６３３Ｗ／ｍＫ）の両方の熱伝導率の値より高い。前駆体複合フィルム中に６０〜９０％のＨＡを使用すると、最終黒鉛フィルムの熱伝導率の値は、２つのうちのより良いほう（より高いほう）である８６０Ｗ／ｍＫを超える。非常に興味深いことに、同じ条件下で調製されたニートＰＢＯ由来黒鉛フィルムは、最も高い導電率の値８６０Ｗ／ｍＫを示すが、いくつかの組み合わせられたＨＡ−ＰＢＯフィルムは、炭化および黒鉛化される時に９８２〜１，１８８Ｗ／ｍＫの熱伝導率の値を示す。
【００７６】
驚くべきことに観察されたこの相乗効果は、ＨＡの六方晶炭素構造物が、炭化前駆体材料（この実施例において炭化ＰＢＯ）の黒鉛化を促進することができるということ、およびＰＢＯからの新たに黒鉛化された相が、他の場合なら分離される離散ＨＡ分子またはシート間の間隙を充填するのに役立つことができるということに帰せられるであろう。熱処理されたＨＡシートはそれら自体、黒鉛化されたポリマー自体よりも良く組織化または黒鉛化された高黒鉛材料である。熱処理されたＨＡのグラフェン状シート間の間隙を架橋する新たに形成された黒鉛ドメインがなければ、電子およびフォノンの輸送が妨げられて一層低い導電率をもたらしたであろう。これが、ＨＡだけから製造される薄フィルム（２，２００℃の熱処理温度を使用する）がたった６３３Ｗ／ｍＫの導電率しか示さない理由である。
【００７７】
実施例４：ポリイミド（ＰＩ）フィルム、ＨＡ−ＰＩフィルム、およびそれらの熱処理された別形態の調製
従来のポリイミド（ＰＩ）の合成は、ピロメリット酸無水物（ＰＭＤＡ）およびオキシジアニリン（ＯＤＡ）から形成されるポリ（アミド酸）（ＰＡＡ、Ｓｉｇｍａ  Ａｌｄｒｉｃｈ）を必要とした。使用前に、両方の化学物質を室温の真空炉内で乾燥させた。次に、実施例として、４ｇのモノマーＯＤＡを２１ｇのＤＭＦ溶液（９９．８ｗｔ％）中に溶解した。この溶液を使用前に５℃で貯蔵した。ＰＭＤＡ（４．４ｇ）を添加し、磁気バーを使用して３０分間の間混合物を撹拌した。その後、透明且つ粘性ポリマー溶液を４つの試料に分けた。次に、０、１、３、および５ｗｔ％を有するトリエチルアミン触媒（ＴＥＡ、Ｓｉｇｍａ  Ａｌｄｒｉｃｈ）をそれぞれの試料に添加して、分子量を制御した。ＴＥＡの全量が添加されるまで機械的攪拌機によって撹拌を維持した。合成されただけのＰＡＡを−５℃に保持して、さらなる加工のために必須の性質を維持した。
【００７８】
ポリ（アミド酸）の合成において利用される溶媒は非常に重要な役割を果たす。利用される一般的な非プロトン性双極性アミド溶媒は、ＤＭＦ、ＤＭＡｃ、ＮＭＰおよびＴＭＵである。ＤＭＡｃおよびＤＭＦの両方が本研究において利用される。中間体のポリ（アミド酸）およびＨＡ−ＰＡＡ前駆体混合物をイミド化熱経路によって最終ポリイミドに変換した。最初に、フィルムをガラス基材上にキャストし、次に１００℃〜３５０℃の範囲の温度の熱サイクルに移行させた。手順は、ポリ（アミド酸）混合物を１００℃に加熱して１時間保持する工程と、１００℃から２００℃に加熱して１時間保持する工程と、２００℃から３００℃に加熱して１時間保持する工程と、３００℃から室温に徐冷する工程とを必要とする。ＰＡＡからＰＩへのこの化学変換の間に、特定のＨＡ分子が互いに同化して、グラフェン状六方晶炭素構造物よりも長い／幅が広いＨＡシートを形成するように見えるということを観察することは重要である。これらのグラフェン状構造物はＰＩ母材中に十分に分散される。
【００７９】
２つのアルミナプレートの間でプレスされたＰＩフィルムを１０００℃において３ｓｃｃｍアルゴンガスフロー下で熱処理した。これは、３つの工程において、すなわち、１時間で室温から６００℃、１．３時間で６００℃から１，０００℃、および１時間の間１，０００℃に維持して行われた。
【００８０】
それぞれ様々な最終熱処理温度で調製されたＨＡ−ＰＩフィルム（６５％ＨＡ＋３５％ＰＩ）、ＨＡ由来フィルムだけ、およびＰＩフィルムだけから得られる一連の黒鉛フィルムの熱伝導率および電気導電率の値を図６（Ａ）および図６（Ｂ）に要約する。複合則の予測に従って熱伝導率（Ｋｃ）の曲線または電気導電率の曲線もまた、それぞれの図にプロットされる。また、ＨＡシートと炭素前駆体（ＰＩ）とを組み合わせる方法によって、全ての熱伝導率および電気導電率の値が複合則の予測より高い、相乗作用がもたらされたことをデータは実証する。
【００８１】
実施例５：フェノール樹脂フィルム、ＨＡ−フェノールフィルム、およびそれらの熱処理された別形態の調製
フェノールホルムアルデヒド樹脂（ＰＦ）は、フェノールまたは置換フェノールとホルムアルデヒドとの反応によって得られた合成ポリマーである。ＰＦ樹脂をそれだけでまたは９０重量％のＨＡシートと共に、５０μｍの厚いフィルムに製造し、同じ硬化条件下で硬化させた：２時間の間１００℃の一定の等温硬化温度そして次に１００℃から１７０℃に上昇させ、１７０℃に維持して硬化反応を終えた。
【００８２】
次に、全ての薄フィルムを２時間の間５００℃でそして次に３時間の間７００℃で炭化させた。次に、炭化されたフィルムを７００℃〜２，８００℃に変化させる温度で５時間の間さらに熱処理（付加的な炭化および／または黒鉛化）に供した。
【００８３】
様々な最終熱処理温度で調製されたＨＡ−ＰＦフィルム（９０％ＨＡ＋１０％ＰＦ）、ＨＡ由来フィルム、およびＰＦフィルムだけから得られる一連の黒鉛フィルムの熱伝導率の値を図７に要約する。また、複合則の予測に従って熱伝導率（Ｋｃ）の曲線もまたそこにプロットされる。また、ＨＡシートと炭素前駆体（ＰＦ）とを組み合わせる方法によって、全ての熱伝導率の値が複合則の予測よりずっと高い、相乗作用がもたらされたことをデータは示す。
【００８４】
実施例６：ポリベンゾイミダゾール（ＰＢＩ）フィルムおよびＨＡ−ＰＢＩフィルムの調製
ＰＢＩは、３，３’，４，４’−テトラアミノビフェニルおよびジフェニルイソフタレート（イソフタル酸とフェノールとのエステル）から段階成長重合によって調製される。本研究において使用されるＰＢＩは、ＰＢＩ溶液の形態のＰＢＩ高性能製品から得られ、それは、ジメチルアセトアミド（ＤＭＡｃ）に溶解された０．７ｄｌ／ｇのＰＢＩポリマーを含有する。いくつかの試料において、ＨＡを添加して後続のコーティング／キャスティングのための懸濁液を製造した。ＰＢＩおよびＨＡ−ＰＢＩフィルムをガラス基材の表面上にキャストした。熱処理およびロールプレス手順は、ＰＢＯのために実施例３において使用される手順と同様であった。
【００８５】
ＨＡの様々な重量分率（０％〜１００％）のＨＡ−ＰＢＩフィルムから得られる一連の黒鉛フィルムの電気導電率の値を図８に要約する。また、σＡおよびσΒの電気導電率をそれぞれ有する２つの成分ＡおよびＢからなる複合物の性質を予想するために一般的に使用される複合則の予測に従って電気導電率（σｃ）の曲線がそこにプロットされる：
σＣ＝ｗＡσＡ＋ｗＢσΒ
上式中、ｗＡ＝成分Ａの重量分率およびｗＢ＝成分Ｂの重量分率であり、ｗＡ＋ｗＢ＝１である。この場合、ｗＢ＝ＨＡの重量分率であり、０％〜１００％に変化する。ＨＡと炭素前駆体とを組み合わせる方法によって、全ての電気導電率の値が複合則に基づいて理論的に予想される電気導電率の値より劇的に高い、顕著な相乗作用がもたらされたことをデータは明らかに実証する。さらに予想外に、いくつかの電気導電率の値は、ＰＢＩだけから得られるフィルム（１０，９００Ｓ／ｃｍ）およびＨＡだけから得られる黒鉛フィルム（２，５００℃での熱処理の後に７，２３６Ｓ／ｃｍ）の両方の電気導電率の値より高い。前駆体複合フィルム中に６０〜９０％のＨＡを使用すると、最終黒鉛フィルムの電気導電率の値は、２つのうちのより良いほう（より高いほう）である１０，９００Ｓ／ｃｍを超える。非常に興味深いことに、同じ条件下で調製されたニートＰＢＩ由来黒鉛フィルムは、最も高い導電率の値１０，９００Ｓ／ｃｍを示すが、いくつかの組み合わせられたＨＡ−ＰＢＩフィルムは、炭化および黒鉛化した時に１１，４５０〜１３，００６Ｓ／ｃｍの電気導電率の値を示す。
【００８６】
この驚くべき相乗効果は、ＨＡ由来グラフェン状シートが、炭化前駆体材料（この実施例において炭化ＰＢＩ）の黒鉛化を促進することができるということ、およびＰＢＩからの新たに黒鉛化された相が、他の場合なら分離される離散グラフェン状シート間の間隙を充填するのに役立つことができるということにおそらく帰せられる。２００℃しかない温度でもＨＡが（独立型フィルムとしてまたはＨＡ−炭素前駆体ブレンドフィルムの一部として）熱処理される時にグラフェン状シートがＨＡ分子から急速に形成されることを我々は観察した。グラフェン状シートはそれら自体、黒鉛化されたポリマー自体よりも良く組織化または黒鉛化された高黒鉛材料である。グラフェン状シート間の間隙を架橋する新たに形成された黒鉛ドメインがなければ、電子の輸送が妨げられて一層低い導電率をもたらしたであろう。これが、ＨＡだけから製造される薄フィルム紙がたった７，２３６Ｓ／ｃｍの導電率しか示さない理由である。
【００８７】
実施例７：様々なＨＡ改質炭素前駆体からの黒鉛フィルム
さらに別の黒鉛フィルムがいくつかの異なったタイプの前駆体材料から調製される。それらの電気導電率および熱伝導率の値を以下の表１に記載する。
2019532889.tif 000004
【００８８】
実施例８：黒鉛フィルムの特性決定
炭化または黒鉛化された材料のＸ線回折曲線を熱処理温度および時間の関数としてモニタした。Ｘ線回折曲線の約２θ＝２２〜２３°でのピークは、天然黒鉛の約０．３３４５ｎｍのグラフェン間間隔（ｄ００２）に相当する。ＰＩ、ＰＢＩ、およびＰＢＯなどの炭化芳香族ポリマーの温度＞１，５００℃での特定の熱処理によって、材料は２θ＜１２℃でのピークを示す回折曲線を示し始める。黒鉛化温度および／または時間が増加される時に角度２θはより高い値にシフトする。１〜５時間にわたる２，５００℃の熱処理温度によって、ｄ００２間隔は典型的に、黒鉛単結晶の０．３３５４ｎｍに近い、約０．３３６ｎｍに減少する。
【００８９】
５時間にわたる２，７５０℃の熱処理温度によって、ｄ００２間隔は、黒鉛単結晶のｄ００２間隔に等しい、約０．３３５４ｎｍに減少する。さらに、高強度を有する第２の回折ピークは、（００４）面からのＸ線回折に相当する２θ＝５５°に出現する。同じ回折曲線上の（００２）強度に対する（００４）ピーク強度、またはＩ（００４）／Ｉ（００２）比は、グラフェン面の結晶完成度および好ましい配向の良い表示である。
【００９０】
２，８００℃より低い最終温度で熱処理されたニート母材ポリマー（分散されたＨＡを含有しない）から得られた全ての黒鉛材料について、（００４）ピークは存在していないかまたは比較的弱く、Ｉ（００４）／Ｉ（００２）比は＜０．１である。これらの材料について、３，０００〜３，２５０℃で熱処理することによって得られた黒鉛材料のＩ（００４）／Ｉ（００２）比は０．２〜０．５の範囲である。対照的に、３時間の間２，７５０℃のＨＴＴを使用してＨＡ−ＰＩフィルム（９０％ＨＡ）から調製された黒鉛フィルムは、０．７８のＩ（００４）／Ｉ（００２）比および０．２１のモザイクスプレッド値を示し、非常に優れた好ましい配向度を有するほぼ完全なグラフェン単結晶を示す。
【００９１】
「モザイクスプレッド」値は、Ｘ線回折強度曲線の（００２）反射の半値全幅から得られる。秩序化度のためのこの指標は、黒鉛またはグラフェン結晶サイズ（または結晶粒径）、粒界およびその他の欠陥の量、および好ましい結晶粒配向度を特性決定する。黒鉛のほぼ完全な単結晶は、０．２〜０．４のモザイクスプレッド値を有することを特性とする。我々のＨＡ−ＰＩ由来材料の大部分は、（２，２００℃以上の熱処理温度を使用して得られる場合）０．２〜０．４の範囲のモザイクスプレッド値を有する。
【００９２】
可撓性黒鉛箔のＩ（００４）／Ｉ（００２）比は典型的に＜＜０．０５、多くの場合ほとんど存在していないことを指摘しておいてもよいだろう。全てのＨＡフィルム試料のＩ（００４）／Ｉ（００２）比は、２時間にわたる３，０００℃での熱処理の後でも＜０．１である。
【００９３】
グラフェン層の格子画像化の走査電子顕微鏡検査（ＳＥＭ）、透過型電子顕微鏡検査（ＴＥＭ）写真、ならびに制限視野電子回折（ＳＡＤ）、明視野（ＢＦ）、および暗視野（ＤＦ）画像もまた実施して、様々な黒鉛フィルム材料の構造を特性決定した。図２（Ａ）、図３（Ａ）、および図３（Ｂ）の綿密な精査および比較は、ここに発明された黒鉛フィルム内のグラフェン層は、互いに平行に実質的に配向されることを示す。しかしこれは可撓性黒鉛箔および酸化ＮＧＰ紙については当てはまらない。本発明の黒鉛フィルム内の２つの特定可能な層の間の傾斜角は主に５度未満である。対照的に、非常に多くの折れた黒鉛フレーク、キンク、および可撓性黒鉛内の誤配向があるので、２つの黒鉛フレークの間の角度の多くは１０度より大きく、４５度もあるものもある（図２（Ｂ））。全然悪くはないが、ＮＧＰ紙内のグラフェンプレートリット間の誤配向（図３（Ｂ））もまた高く、プレートリット間に多くの間隙がある。最も重要なことに、本発明の黒鉛フィルムは本質的に間隙がない。
【００９４】
実施例９：様々な黒鉛フィルムの引張強さ
万能材料試験機を使用して、これらの材料の引張強さを測定した。図９においてＨＡ−ＰＩ由来フィルム、ＰＩ由来フィルム、およびＨＡフィルム試料の引張強さの値が黒鉛化温度の関数としてプロットされる。最終熱処理温度（ＨＴＴ）が２，０００℃を超えなければＰＩフィルムの引張強さは非常に低い（＜＜１０ＭＰａ）ことをこれらのデータは実証する。熱処理温度が７００℃から２，０００℃に上昇する時にＨＡフィルムの強度はわずかに（２８Ｍｐａから６９Ｍｐａに）増加する。対照的に、ＨＡ強化ＰＩ由来フィルムの引張強さは、同じ範囲の熱処理温度について３０ＭＰａから８０Ｍｐａに著しく増加し、２，８００℃のＨＴＴにおいて１１２ＭＰに達する。
【００９５】
結論において、我々は高導電性黒鉛フィルムを製造するための絶対に新しい、新規な、予想外の、明らかに区別できる方法を成功裏に開発した。この方法によって製造された薄フィルムは、優れた電気導電率、熱伝導率、および機械的強度の最良の組合せを有する。
【図１Ａ】
2019532889.tif 000005
【図１Ｂ】
2019532889.tif 000006
【図２Ａ−２Ｂ】
2019532889.tif 000007
【図３Ａ−３Ｂ】
2019532889.tif 000008
【図４】
2019532889.tif 000009
【図５】
2019532889.tif 000010
【図６Ａ】
2019532889.tif 000011
【図６Ｂ】
2019532889.tif 000012
【図７】
2019532889.tif 000013
【図８】
2019532889.tif 000014
【図９】
2019532889.tif 000015
【国際調査報告】
2019532889.tif 000016